(57)【要約】【課題】比較的構成しやすい層構造を有しつつ、水素ガス等の透過を効果的に抑制できる包装材料を提供する。【解決手段】アルミニウム箔を含む積層体からなる包装材料であって、（１）被包装物に接触する側から第１樹脂層、第１アルミニウム箔、第２アルミニウム箔及び第２樹脂層を順に含み、（２）第１アルミニウム箔及び第２アルミニウム箔の厚みは、互いに同一又は異なって、５〜５０μｍであり、（３）第２アルミニウム箔の耐力が５〜５０Ｎ／ｍｍ２である、ことを特徴とする包装材料に係る。【選択図】図１
2017197276.tif 000002
【特許請求の範囲】
【請求項１】
アルミニウム箔を含む積層体からなる包装材料であって、
（１）被包装物に接触する側から第１樹脂層、第１アルミニウム箔、第２アルミニウム箔及び第２樹脂層を順に含み、
（２）第１アルミニウム箔及び第２アルミニウム箔の厚みは、互いに同一又は異なって、５〜５０μｍであり、
（３）第２アルミニウム箔の耐力が５〜５０Ｎ／ｍｍ２である、
ことを特徴とする包装材料。
【請求項２】
第１アルミニウム箔及び第２アルミニウム箔はともに軟質箔である、請求項１記載の包装材料。
【請求項３】
第１樹脂層がポリエチレンであり、かつ、第２樹脂層がポリエチレンテレフタレートである、請求項１又は２記載の包装材料。
【請求項４】
第１アルミニウム箔と第２アルミニウム箔との間に接着剤層を有する、請求項１〜３のいずれかに記載の包装材料。
【請求項５】
第１アルミニウム箔及び第２アルミニウム箔は、互いに対向する面が１）それぞれツヤ面とケシ面、又は２）それぞれケシ面とツヤ面である、請求項１〜４のいずれかに記載の包装材料。
【請求項６】
第１樹脂層中に、アルミニウム粉末及びマグネシウム粉末の少なくとも１種が含まれている、請求項１〜５のいずれかに記載の包装材料。
【請求項７】
請求項１〜６のいずれかに記載の包装材料を含む容器であって、
（１）被包装物に接触する側が第１樹脂層となるように当該包装材料から構成されるパウチ、
（２）被包装物を前記パウチから吐出できるように前記パウチに設けられたスパウト
を有することを特徴とするスパウト付きパウチ。
【請求項８】
被包装物が飲食品である、請求項７に記載のスパウト付きパウチ。
【請求項９】
飲食品が水素水である、請求項８に記載のスパウト付きパウチ。
【請求項１０】
請求項７〜９のいずれかに記載のスパウト付きパウチに被包装物が充填されている製品。
【発明の詳細な説明】
【技術分野】
【０００１】
本発明は、例えばパウチ等の袋体（収容部）として使用される包装材料に関する。
【背景技術】
【０００２】
アルミニウム箔を含む包装材料で作製されたパウチは、例えば飲食品、医薬品、化粧品等の各種製品の容器として汎用されている。パウチは、ペットボトル、缶等と比較して、例えば１）持ち運びが容易である、２）老人及び子供でも握りやすい、３）半固体又はゲル状物であっても握力で容易に押し出せる、４）廃棄しやすい等の理由からその需要は高まりつつある。
【０００３】
ところで、最近では、生体内における抗酸化作用を期待して、水素を含んだ飲料（以下、「水素水」という。）が開発され、商品化されている。こうした飲料も、例えばスパウト付きのパウチに封入して出荷され、消費者向けに販売されている。
【０００４】
このようなパウチを構成するための包装材料としては、例えば内容物と接触する側（すなわち内面側）から、外気と触れる側（すなわち外面側）に向かって、低密度ポリエチレン（ＬＤＰＥ）／ポリブチレンテレフタレート（ＰＢＴ）／アルミニウム箔／ポリエチレンテレフタレート（ＰＥＴ）の順に積層された包装材料が用いられている（例えば特許文献１）。
【０００５】
また、水素水を充填するためのパウチ容器を構成する外装シートとして、ポリエチレン／アルミニウム箔／ＰＥＴの積層体を使用する包装材料も知られている（特許文献２）。
【０００６】
上記のような水素水を収容するパウチに代表されるように、その包装材料として、特にガス透過性が低く、充填されたガスを漏れにくくするためのバリア層としてアルミ二ウム箔が必須とされている。そして、このようなパウチには、取扱い性（柔軟性）、経済性、軽量化等の観点より極めて薄いアルミニウム箔が使用されている。
【先行技術文献】
【特許文献】
【０００７】
【特許文献１】特開２００８−１８９３７７
【特許文献２】特開２０１５−３０５２１
【発明の概要】
【発明が解決しようとする課題】
【０００８】
しかしながら、このような薄いアルミニウム箔は、少なからず微細なピンホール（貫通孔）が存在している。一般的な飲料には、このようなピンホールが存在してもそれほど問題は生じないが、水素水等のように極めて微細なガス成分を液中に溶解させるような場合には、溶存水素（水素分子）がピンホールを通り抜けることができる結果、水素濃度の大幅な低下をもたらし、商品価値を下げてしまうという問題がある。
【０００９】
しかも、アルミニウム箔を含む包装材料を用いてパウチを製作する場合、一般的には飲み口となるスパウトをパウチとの一体的な成形により設けられるが、その場合にスパウト周辺部の極めて小さな隙間から溶存水素が漏れる場合もある。
【００１０】
一方、ピンホールが一切ない部分だけを用いるべく、アルミニウム箔のピンホールの有無を事前に検査し、ピンホールのない部分だけを切り出して利用する方法も考えられるが、その検査に時間・費用がかかるうえ、アルミニウム箔の歩留まりが大幅に低下するため、大量生産することができなくなる。また、前記のスパウト周辺からの漏れのないパウチを提供するために事前検査をする場合も同様の問題が起こる。
【００１１】
従って、本発明の主な目的は、比較的構成しやすい層構造を有しつつ、水素ガス等の透過を効果的に抑制できる包装材料を提供することにある。また、本発明は、水素水等の収容に適した容器を提供することも目的とする。
【課題を解決するための手段】
【００１２】
本発明者は、従来技術の問題点に鑑みて鋭意研究を重ねた結果、特定の積層構造を採用することにより上記目的を達成できることを見出し、本発明を完成するに至った。
【００１３】
すなわち、本発明は、下記の包装材料及びそれを含む容器に係る。
１．  アルミニウム箔を含む積層体からなる包装材料であって、
（１）被包装物に接触する側から第１樹脂層、第１アルミニウム箔、第２アルミニウム箔及び第２樹脂層を順に含み、
（２）第１アルミニウム箔及び第２アルミニウム箔の厚みは、互いに同一又は異なって、５〜５０μｍであり、
（３）第２アルミニウム箔の耐力が５〜５０Ｎ／ｍｍ２である、
ことを特徴とする包装材料。
２．  第１アルミニウム箔及び第２アルミニウム箔はともに軟質箔である、前記項１記載の包装材料。
３．  第１樹脂層がポリエチレンであり、かつ、第２樹脂層がポリエチレンテレフタレートである、前記項１又は２記載の包装材料。
４．  第１アルミニウム箔と第２アルミニウム箔との間に接着剤層を有する、前記項１〜３のいずれかに記載の包装材料。
５．  第１アルミニウム箔及び第２アルミニウム箔は、互いに対向する面が１）それぞれツヤ面とケシ面、又は２）それぞれケシ面とツヤ面である、前記項１〜４のいずれかに記載の包装材料。
６．  第１樹脂層中に、アルミニウム粉末及びマグネシウム粉末の少なくとも１種が含まれている、前記項１〜５のいずれかに記載の包装材料。
７．  前記項１〜６のいずれかに記載の包装材料を含む容器であって、
（１）被包装物に接触する側が第１樹脂層となるように当該包装材料から構成されるパウチ、
（２）被包装物を前記パウチから吐出できるように前記パウチに設けられたスパウト
を有することを特徴とするスパウト付きパウチ。
８．  被包装物が飲食品である、前記項７に記載のスパウト付きパウチ。
９．  飲食品が水素水である、前記項８に記載のスパウト付きパウチ。
１０．  前記項７〜９のいずれかに記載のスパウト付きパウチに被包装物が充填されている製品。
【発明の効果】
【００１４】
本発明によれば、比較的構成しやすい層構造を有しつつ、水素ガス等の透過を効果的に抑制できる包装材料を提供することができる。
【００１５】
特に、特定のアルミニウム箔を２層重ねた層構造を有するため、たとえ一方のアルミニウム箔に微細なピンホールが存在していたとしても、他方のアルミニウム箔により水素ガス等の透過を抑制ないしは阻止することができる。しかも、スパウトを取り付ける場合も、スパウトの形状に効果的に追従できる結果、スパウト周辺部で起こり得る水素ガス等の漏れを抑止することができる。これにより、水素水等の密閉・収容に適した容器を提供することも可能となる。
【００１６】
また、アルミニウム箔自体は、既存のアルミニウム箔を用いることができるので、比較的容易かつ確実に上記のような優れた包装材料を提供することができる。そのため、本発明の包装材料及び容器は、工業的規模での生産に適している。
【００１７】
このような特徴を有する包装材料及び容器は、例えば飲食品（レトルト食品等を含む。）、医薬品、化粧品、日用品等の包装、収容、密封等に好適に用いることができる。特に、その高いバリア性等より、飲用水素水を収容するための包装材料、容器（特にスパウト付きパウチ）として最適である。  
【図面の簡単な説明】
【００１８】
【図１】本発明の包装材料の層構造の一例を示す。
【図２】本発明の包装材料を用いて作製されたスパウト付きパウチの概略図である。
【発明を実施するための形態】
【００１９】
１．包装材料
本発明の包装材料は、アルミニウム箔を含む積層体からなる包装材料であって、
（１）被包装物に接触する側から第１樹脂層、第１アルミニウム箔、第２アルミニウム箔及び第２樹脂層を順に含み、
（２）第１アルミニウム箔及び第２アルミニウム箔の厚みは、互いに同一又は異なって、５〜５０μｍであり、
（３）第２アルミニウム箔の耐力が５〜５０Ｎ／ｍｍ２である、
ことを特徴とする。
【００２０】
本発明の包装材料の一例として、図１にその積層構造を示す。本発明の包装材料１０は、被包装物に接触する側（内側）から順に第１樹脂層１１、第１アルミニウム箔１２、第２アルミニウム箔１３及び第２樹脂層１４が積層されている。
【００２１】
本発明の包装材料では、これらの層以外の層も必要に応じて設けられていても良い。例えば、接着剤層、印刷層、オーバーコート層等が挙げられる。従って、各層間には、必要に応じて接着剤層（図示せず）が形成されていても良い。特に、第１アルミニウム箔１２と、第２アルミニウム箔１３との間に接着剤層が介在していることが好ましい。
【００２２】
この包装材料を用いて容器（収容部）を構成する場合は、例えば第１ポリエステル系樹脂層１１が内面として露出するように容器（例えば袋体）を作製すれば良い。例えば、袋体を作製する場合は、内容物の種類等に応じて例えばガゼット袋、スタンディング袋、三方袋等の各種のタイプの袋体を適宜選択することができる。
【００２３】
また、本発明の包装材料を用いて容器を製造する場合、特に第１樹脂層１１がヒートシール性を有する場合はそれを利用することによって容器を構成することができる。また、別途に接着剤（ヒートシール剤等）を用いることによって容器を構成することもできる。接着剤としては、公知又は市販のものを使用することができる。以下においては、本発明の包装材料を構成し得る各層について説明する。
【００２４】
（１）第１樹脂層
第１樹脂層を構成する樹脂としては、例えばフィルム、塗料等の形態で使用されているものであれば限定されない。例えば、ポリオレフィン（ポリエチレン、ポリプロピレン等）、ポリエステル（ポリエチレンテレフタレート、ポリブチレンテレフタレート、ポリエチレンナフタレート等）等のほか、ポリスチレン、ポリカーボネート、ポリアクリロニトリル、ポリイミド、ポリアミド、ポリビニルアルコール、塩化ビニル、ポリ塩化ビニリデン、メタクリル樹脂、エチレン−酢酸ビニル共重合体、エチレン−ビニルアルコール共重合体等の少なくとも１種を好適に用いることができる。
【００２５】
第１樹脂層は、単層又は複層から構成されている。複層から構成される場合は、２層又は３層以上が積層された構造を採用できる。複層の場合も、各層は、上記で例示した樹脂で構成されていることが好ましい。複層とする場合は、例えばａ）各層を構成し得るフィルムを予め成形した後、これらを積層することにより複層を得る方法、ｂ）樹脂成分を含む塗料から得られる塗膜を積層することにより複層を得る方法、ｃ）前記フィルム及び塗膜とを組み合わせることによって複層を得る方法等のいずれも採用することができる。
【００２６】
第１樹脂層の厚み（複層の場合は合計厚み）は限定的ではないが、通常は９〜２５μｍの範囲内で適宜設定することが好ましい。この範囲内に設定することによって、例えば本発明の包装材料をスパウト付きパウチの袋体の材料として用いる場合等において、突き刺し強度に強く、かつ、スパウトの成形又は取り付けも容易になる。
【００２７】
第１樹脂層では、少なくとも被包装物と接触する層（内壁層）に各種の添加剤が含まれていても良い。例えば、水素発生物質、防腐剤、抗菌剤、酸化防止剤、着色剤等が挙げられる。例えば、被包装物が飲用水素水である場合は、少なくとも内壁層に水素発生物質が含まれていることが好ましい。水素発生物質を内壁層中に添加することにより、当該物質が水と反応することにより発生する水素ガスによって、被包装物（内容物）である飲用水素水の水素濃度の低下を効果的に抑制することができる。
【００２８】
水素発生物質としては、水と反応することにより水素ガスを発生するものであれば限定されないが、本発明では高反応性という見地よりアルミニウム粉末及びマグネシウム粉末の少なくとも１種を好適に用いることができる。これらの粉末の平均粒径は、通常は１〜３０μｍ程度とすることが好ましい。このような粉末自体は公知又は市販のものを使用することができる。水素発生物質の含有量は、所望の水素補給量等に応じて適宜調節できるが、通常は内壁層中に１〜２０質量％含有させることにより水素を十分に供給することができる。
【００２９】
また、内壁層中に水素発生物質が含まれている場合は、内壁層としてポリエチレン、特に低密度ポリエチレン（ＬＤＰＥ）を用いることが好ましい。ＬＰＤＥを用いることによって、被包装物（内容物）である飲用水素水と水素発生物質が接触・反応しやすくなる結果、より効果的に水素ガスを発生させることができ、その水素ガスが飲用水素水に溶解することによって水素濃度の低下を効果的に抑制ないしは防止することが可能となる。
【００３０】
内壁層に水素発生物質を含有させる方法は限定的でなく、例えば樹脂成分及び粉末状水素発生物質を含む混合物をフィルム状に成形する工程を含む方法を採用することができる。このようにして得られた水素発生物質含有フィルムを他の層と積層することによって本発明の包装材料を構成することができる。
【００３１】
（２）第１アルミニウム箔
第１アルミニウム箔は、１枚の厚さが５〜５０μｍである。アルミニウム箔の厚さが５μｍ未満であると内容物（例えば飲用水素水に含まれる水素）の漏れが増大してしまう。５０μｍを超える場合は、例えば本発明の包装材料からなる袋体にスパウトを形成した場合に第１樹脂層が破れたり、亀裂が入るおそれがある。
【００３２】
第１アルミニウム箔の組成は、特に限定されないが、例えばＡｌ−Ｍｎ系の「１Ｎ３０」、「３００４」のほか、高加工性、高バリア性を有するＡｌ−Ｆｅ系の「８０２１」、「８０７９」等を好適に用いることができる。
【００３３】
また、第１アルミニウム箔は、軟質に調質されている箔（軟質箔）であることが好ましい。アルミニウム箔が硬質箔であると、軟質箔を用いた場合に比べてスパウト成形時等にアルミニウム箔が割れやすくなるおそれがある。
【００３４】
第１アルミニウム箔の耐力は特に制限されないが、通常は５〜５０Ｎ／ｍｍ２程度の範囲内で適宜設定することができる。特に、後記の第２アルミニウム箔と同じアルミニウム箔も好適に使用することができる。
【００３５】
第１アルミニウム箔は、これらの物性を備えていれば、公知又は市販のアルミニウム箔も使用することもできる。
【００３６】
（３）第２アルミニウム箔
第２アルミニウム箔は、１枚の厚さが５〜５０μｍである。アルミニウム箔の厚さが５μｍ未満であると内容物（例えば水素水に含まれる水素）の漏れが増大してしまう。５０μｍを超える場合は、例えば本発明の包装材料からなる袋体にスパウトを取り付けた場合に第１樹脂層が破れたり、亀裂が入るおそれがある。
【００３７】
第２アルミニウム箔の組成は特に限定されないが、Ａｌ−Ｍｎ系の「１Ｎ３０」、「３００４」のほか、高加工性、高バリア性を有するＡｌ−Ｆｅ系の「８０２１」、「８０７９」等を好適に用いることができる。
【００３８】
また、第２アルミニウム箔は、軟質に調質されている箔（軟質箔）であることが好ましい。アルミニウム箔が硬質箔であると、軟質箔を用いた場合に比べてスパウト成形時等にアルミニウム箔が割れやすくなるおそれがある。
【００３９】
第２アルミニウム箔の耐力は、５〜５０Ｎ／ｍｍ２程度、好ましくは５〜４０Ｎ／ｍｍ２の範囲内とする。これによって、例えばスパウト成型一体加工の際にもアルミニウム箔がスパウト形状に追従させることができる結果、被包装物（特に水素水に含まれる水素）の漏れを効果的に抑制ないしは防止することができる。
【００４０】
第２アルミニウム箔は、これらの物性を備えていれば、公知又は市販のアルミニウム箔も使用することもできる。
【００４１】
第２アルミニウム箔と第１アルミニウム箔とを重ねて貼り合わせる。この際に、お互いの貼り合わせる面は、一方がケシ面、もう一方がツヤ面であることが好ましい。互いにツヤ面どうし又はケシ面どうしで重ね合わせると、加工適正が悪くなり、歩留まり低下の原因となることがある。
【００４２】
第１アルミニウム箔と第２アルミニウム箔とを重ねる場合は、他の層を介在させることなく積層することもできるが、特に接着剤層を介して積層することが好ましい。これにより、両アルミニウム箔を強固に接合（積層）できるとともに、層間に生じ得る隙間をより確実になくすこともできる。接着剤層に用いる接着剤としては特に限定されず、例えばウレタン系接着剤、ポリエステル系接着剤、ポリエーテル系接着剤等の合成樹脂系接着剤が挙げられる。このうち、ドライラミネート用接着剤等として使用されているものを好適に用いることができる。本発明では、特にウレタン系接着剤を好適に用いることができる。ウレタン系接着剤（特に２液硬化型ウレタン系接着剤）は、ドライラミネーションに適しているうえ、強靭な皮膜層を形成し、優れた耐久性を発揮するという点で他の接着剤よりも有利である。
【００４３】
（４）第２樹脂層
第２樹脂層を構成する樹脂としては、フィルム、塗料等の形態で使用されているものであれば限定されず、例えばポリオレフィン（ポリエチレン、ポリプロピレン等）、ポリエステル（ポリエチレンテレフタレート（ＰＥＴ）、ポリブチレンテレフタレート、ポリエチレンナフタレート等）等のほか、ポリスチレン、ポリカーボネート、ポリアクリロニトリル、ポリイミド、ポリアミド、ポリビニルアルコール、塩化ビニル、ポリ塩化ビニリデン、メタクリル樹脂、エチレン−酢酸ビニル共重合体、エチレン−ビニルアルコール共重合体等の少なくとも１種を好適に用いることができる。
【００４４】
第２の樹脂層は、少なくとも最外層としてＰＥＴを用いることが好ましい。最外層側にＰＥＴを用いると、耐光性、光沢性等が備わり、例えば各種製品のパッケージとしての印刷も可能となる。
【００４５】
第２樹脂層は、単層又は複層から構成されている。複層から構成される場合は、２層又は３層以上が積層された構造を有する。複層の場合も、各層は、上記で例示した樹脂で構成されていることが好ましい。複層とする場合は、ａ）各層を構成し得るフィルムを予め成形した後、これらを積層することにより複層を得る方法、ｂ）樹脂成分を含む塗料から得られる塗膜を積層することにより複層を得る方法、ｃ）前記フィルム及び塗膜とを組み合わせることによって複層を得る方法等のいずれも採用することができる。
【００４６】
第２樹脂層の厚み（複層の場合は合計厚み）は限定的ではないが、通常は９〜２５μｍの範囲内で適宜設定することが好ましい。この範囲内に設定することによって、例えば本発明の包装材料をスパウト付きパウチの袋体の材料として用いる場合等において、突き刺し強度に強く、かつ、スパウトの成形もしやすくなる。
【００４７】
第２樹脂層では、本発明の効果を妨げない範囲内において、各種の添加剤が含まれていても良い。例えば、防腐剤、抗菌剤、酸化防止剤、着色剤等が挙げられる。
【００４８】
（５）その他の層
本発明では、本発明の効果を妨げない範囲内で他の層を必要に応じて設けることができる。例えば、接着剤層、オーバーコート層、印刷層等が挙げられる。
【００４９】
特に、接着剤層としてはポリエステル系接着剤、ポリエーテル系接着剤、ポリウレタン系接着剤等を用いて実施することができる。また、積層方法としても限定的でなく、例えばドライラミネート法、ウェットラミネート法、ヒートラミーネート法、押し出しラミネート法、グラビア印刷法、ロールコーティング法等が挙げられるが、より高い接着強度が得られるという点でドライラミネート法によることが好ましい。とりわけ、ウレタン系接着剤を用いたドライラミネート法がより好ましい。
【００５０】
２．包装材料の製造方法
本発明の包装材料は、各層を積層することにより製造することができる。積層方法は特に限定されず、例えばａ）各層を構成し得るフィルムを予め成形し、それらを積層する方法、ｂ）各層（第１アルミニウム箔及び第２アルミニウム箔を除く。）を形成するための塗料を調製し、それらを第１アルミニウム箔及び／又は第２アルミニウム箔に塗布することにより得られる塗膜を積層する方法、ｃ）前記ａ）及びｂ）を組み合わせる方法等を採用することができる。
【００５１】
本発明では、前記のように、少なくとも第１アルミニウム箔及び第２アルミニウム箔の積層は接着剤層を介した状態で実施されることが望ましい。特に、接着剤として２液硬化型ウレタン系接着剤を好適に用いることができる。
【００５２】
３．容器
本発明は、上記包装材料を含む容器及びその容器に被包装物（内容物）が充填された製品（例えば、飲料、レトルト製品等）も包含する。この場合、容器の形態、種類、大きさ等は特に限定されないが、とりわけ下記のスパウト付きパウチに好適に本発明の包装材料を使用することができる。すなわち、（１）被包装物に接触する側が第１樹脂層となるように当該包装材料から構成されるパウチ、（２）被包装物を前記パウチから吐出できるように前記パウチに設けられたスパウトを有することを特徴とするスパウト付きパウチが好ましい形態の一つである。
【００５３】
図２にスパウト付きパウチの一例を示す。このパウチは、本発明の包装材料を用いて作製された袋体２１に対してスパウト２４が固定されている。スパウト２４は、ストロー部材２３の上方開口部にスクリュー式キャップ２２が備え付けられており、これにより開封・密閉を繰り返すことが可能となっている。袋体本体２１が被包装物と接触する面は好ましくは粉末状水素発生物質を含む樹脂層（ＬＤＰＥ等）から構成されており、被包装物である溶媒（水等）と接触することによって水素を発生し、水素を溶媒に供給することができる。また、袋体本体はアルミニウム箔が二重になっているので、たとえ１枚のアルミニウム箔に微細なピンホールがあったとしても、もう一方のアルミニウム箔で確実に封鎖されるので、溶存水素が袋体本体を介して外部に放散されることを効果的に防ぐことができる。
【００５４】
上記のようなスパウトは、例えばポリプロピレン、ポリエチレン等の合成樹脂から成形されているものを好適に用いることができる。このようなスパウトは、公知又は市販のものを使用することができる。また、スパウトは、パウチ容器（本発明の包装材料を用いて形成された袋体）に既知の接合方法により接合されて固定されていることが好ましい。
【００５５】
また、その取り付け方法自体も、公知のスパウト付きパウチと同様にして実施することができる。スパウトの取り付けは、パウチ容器の具体的な形状は特に限定されず、内容物がスパウト以外からは出入りできない状態であることが好ましい。
【００５６】
本発明の容器に充填できる被包装物（内容物）としては、例えば水、アルコール等の液体のほか、固体、半固体（ゲル状体、高粘性体等）のいずれも適用可能である。また、食品、医薬品、化粧品等の各種の製品にも適用することができる。特に、本発明では、その高い密閉性（バリア性）より水素水（飲用水素水）等にも好適に用いることができる。本発明における水素水は、水素を含有する飲料であれば良く、水単体に限られず、例えば果汁成分、炭酸水、乳成分のほか、甘味料等の食品添加物等が含まれているものも包含される。また、水素水の性状も限定されず、水のような液体のほか、半固体（ゲル状体、高粘性体等）等もすべて包含される。
【実施例】
【００５７】
以下に実施例及び比較例を示し、本発明の特徴をより具体的に説明する。ただし、本発明の範囲は、実施例に限定されない。
【００５８】
実施例１
第１アルミニウム箔として厚さ６μｍのアルミニウム箔（１Ｎ３０材、幅１１００ｍｍ、耐力２．５２Ｎ／ｍｍ２）１枚と、第２アルミニウム箔として厚さ６μｍのアルミニウム箔（３００４材、幅１１００ｍｍ、耐力６．１２Ｎ／ｍｍ２）１枚とを用意し、２液硬化型ポリウレタン系接着剤（三洋化成工業株式会社製、製品名：ポリボンドＡＹ）によりドライラミネーションを行い、アルミニウム箔積層体を作製した。これらのアルミニウム箔は、貼り合わせる面が、一方はケシ面、もう一方はツヤ面となるように貼り合わせた。
【００５９】
次いで、厚さ１２μｍのポリエチレンテレフタレート（ＰＥＴ：東洋紡績株式会社製消費名Ｅ５１００）と、上述のアルミニウム箔積層体とを２液硬化型ポリウレタン系接着剤によりドライラミネーションを行い、「ＰＥＴ／第１アルミニウム箔／第２アルミニウム箔」からなる積層体を得た。この積層体について、ピンホール検出器（ニッカ電測株式会社：ＨＳＥ５２５）を用いてピンホール数を調べたところ、０個／ｍ２であった。
【００６０】
次いで、上述の積層体のＰＥＴとは反対側の面に、厚さ１００μｍのＬＤＰＥ（タマポリ製）を２液硬化型ポリウレタン系接着剤によりドライラミネーションを用いて貼り合わせを行い、「ＰＥＴ／第１アルミニウム箔／第２アルミニウム箔／ＬＤＰＥ」からなるパウチ用包装材料を得た。なお、内壁層となるＬＤＰＥには、予め水素発生物質としてマグネシウム粉末（平均粒径５μｍ）を５質量％含有させた。
【００６１】
上記のパウチ用包装材料を用いてスパウト付きスタンディングパウチを作製した。この包装材料のＬＤＰＥが内壁となるようにして縦１７ｃｍ×横８．５ｃｍ×最大厚さ４．５ｃｍ（底面形状は略楕円形）のサイズとなるように常法に従ってＬＤＰＥどうしをヒートシールしながら開口部を有する筒状体を形成した。この開口部に直径１５ｍｍ×長さ１０ｃｍでポリエチレン製スパウトを配置しながら開口部をヒートシールすることによって前記スパウトを固定した。このようにして容量約３５０ｃｃのスパウト付きスタンディングパウチを作製した。
【００６２】
上記パウチに水素水３３０ｃｃを注入してスパウトのフタを閉じて密封した。パウチの作製にはティーイーディー社製充填機を用いた。当初充填直後の水素濃度は１８８０ｐｐｂであった。その後、８５℃３０分の加熱滅菌をし、これを２４時間後に溶存水素濃度計（東亜ディーケーケー社製ＤＨ−３５Ａ）を用いて水素濃度を測定した。その結果、加熱殺菌後の水素濃度は１２４０ｐｐｂであった。本実施例及び以下の実施例及び比較例のアルミニウム箔の層構成及び水素濃度測定結果も併せて表１に示す。
【００６３】
実施例２
１枚あたり厚さ５μｍのアルミニウム箔（３００４材、耐力５．１Ｎ／ｍｍ２）２枚を第１アルミニウム箔及び第２アルミニウム箔として使用したほかは、実施例１と同様にしてパウチを作製して水素水を注入し、加熱殺菌後の内容物の水素濃度を測定した。その結果、水素濃度は１２１０ｐｐｂであった。
【００６４】
実施例３
１枚あたり厚さ５０μｍのアルミニウム箔（１Ｎ３０材、耐力２１Ｎ／ｍｍ２）２枚を第１アルミニウム箔及び第２アルミニウム箔として使用したほかは、実施例１と同様にしてパウチを作製して水素水を注入し、加熱殺菌後の内容物の水素濃度を測定した。その結果、水素濃度は１２８０ｐｐｂであった。
【００６５】
実施例４
１枚あたり厚さ３５μｍのアルミニウム箔（３００４材、耐力３５．７Ｎ／ｍｍ２）２枚を第１アルミニウム箔及び第２アルミニウム箔として使用したほかは、実施例１と同様にしてパウチを作製して水素水を注入し、加熱殺菌後の内容物の水素濃度を測定した。その結果、水素濃度は１２５０ｐｐｂであった。
【００６６】
比較例１
１枚あたり厚さ６０μｍのアルミニウム箔（１Ｎ３０材、耐力２５．２Ｎ／ｍｍ２）２枚を第１アルミニウム箔及び第２アルミニウム箔として使用したほかは、実施例１と同様にしてパウチを作製して水素水を注入し、内容物の水素濃度を測定した。その結果、水素濃度は３００ｐｐｂであった。なお、内層側のＬＤＰＥがスパウト付近で亀裂が発生していた。
【００６７】
比較例２
アルミニウム箔として厚さ１２μｍのアルミニウム箔（純度９９．９％、耐力５Ｎ／ｍｍ２）を１枚のみ使用し、すなわち「ＰＥＴ／アルミニウム箔／ＬＤＰＥ」を作製して実施例１と同様にしてパウチを作製して水素水を注入し、内容物の水素濃度を測定した。その結果、水素濃度は７２０ｐｐｂであった。
【００６８】
比較例３
１枚あたり厚さ４μｍのアルミニウム箔（３００４材、耐力４．０８Ｎ／ｍｍ２）２枚を第１アルミニウム箔及び第２アルミニウム箔として使用した以外は、実施例１と同様にしてパウチを作製して水素水を注入し、内容物の水素濃度を測定した。その結果、水素濃度は７８０ｐｐｂであった。
【００６９】
比較例４
１枚あたり厚さ５μｍのアルミニウム箔（１Ｎ３０材、耐力２．１Ｎ／ｍｍ２）２枚を第１アルミニウム箔及び第２アルミニウム箔として使用した以外は、実施例１と同様にしてパウチを作製して水素水を注入し、内容物の水素濃度を測定した。その結果、水素濃度は７８０ｐｐｂであった。
【００７０】
比較例５
１枚あたり厚さ５０μｍのアルミニウム箔（３００４材、耐力５１Ｎ／ｍｍ２）２枚を第１アルミニウム箔及び第２アルミニウム箔として使用した以外は、実施例１と同様にしてパウチを作製して水素水を注入し、内容物の水素濃度を測定した。その結果、水素濃度は２８０ｐｐｂであった。
【００７１】
比較例６
第１アルミニウム箔として厚さ５μｍのアルミニウム箔（３００４材、耐力５．１Ｎ／ｍｍ２）１枚と、第２アルミニウム箔として厚さ６０μｍのアルミニウム箔（１Ｎ３０材、耐力２５．２Ｎ／ｍｍ２）１枚とを使用したほかは、実施例１と同様にしてパウチを作製して水素水を注入し、内容物の水素濃度を測定した。その結果、水素濃度は９２０ｐｐｂであった。
【００７２】
比較例７
第１アルミニウムとして厚さ５μｍのアルミニウム箔（３００４材、耐力５．１Ｎ／ｍｍ２）１枚と、第２アルミニウムとして厚さ５０μｍのアルミニウム箔（３００４材、耐力５１Ｎ／ｍｍ２）１枚とを使用した以外は、実施例１と同様にしてパウチを作製して水素水を注入し、内容物の水素濃度を測定した。その結果、水素濃度は２８０ｐｐｂであった。
【００７３】
【表１】
2017197276.tif 000003
【００７４】
以上の結果からも明らかなように、比較例では、いずれも２４時間で３割以上もの水素濃度の大幅な低下が認められた。ちなみに、実際の製品では、製造から出荷及び消費者による消費まで数日〜数ヶ月を要することから、さらに水素濃度に差が生じると考えられる。これに対し、実施例では、いずれも１２００ｐｐｂ以上という比較的高い水素濃度が維持されていることがわかる。
【００７５】
このように、内壁層から順に第１樹脂層、第１アルミニウム箔、第２アルミニウム箔、第２樹脂層を含み、第１アルミニウム箔と第２アルミニウム箔は、それぞれの厚さが５μｍ以上５０μｍ以下で少なくとも前記第２アルミニウム箔の耐力が５〜５０Ｎ／ｍｍ２であるパウチ容器は、内容物に含有される水素が漏れることを十分に防ぐことができる。
【図１】
2017197276.tif 000004
【図２】
2017197276.tif 000005